(57)【要約】  本発明は、次の構造Ｉのトリアルコキシシランを提供する。【化１】2015533779.tif 000029式中、Ｒ1及びＲ2は各々独立にＣ1〜Ｃ3アルキル基であり、Ｒ3は各々独立に水素又はＣ1〜Ｃ3アルキル基であり、Ｒ4はＣ1〜Ｃ5脂肪族基、Ｃ7〜Ｃ12芳香族基又はＣ5〜Ｃ10脂環式基であり、ｎは０、１、２又は３であり、ｑは１、２又は３であり、Ｘ-は電荷均衡用対イオンを表す。トリアルコキシシランは、ナノ粒子画像診断薬組成物の調製に有用である。【選択図】なし
2015533779.tif 000002
【特許請求の範囲】
【請求項１】
構造Ｉのトリアルコキシシラン。
【化１】
2015533779.tif 000025
式中、Ｒ1及びＲ2は各々独立にＣ1〜Ｃ3アルキル基であり、Ｒ3は各々独立に水素又はＣ1〜Ｃ3アルキル基であり、Ｒ4はＣ1〜Ｃ5脂肪族基、Ｃ7〜Ｃ12芳香族基又はＣ5〜Ｃ10脂環式基であり、ｎは０、１、２又は３であり、ｑは１、２又は３であり、Ｘ-は電荷均衡用対イオンを表す。
【請求項２】
各Ｒ1及び各Ｒ2がメチルであり、各Ｒ3が水素であり、Ｒ4が三級ブチルである、請求項１記載のトリアルコキシシラン。
【請求項３】
各Ｒ1がエチルであり、各Ｒ2がメチルであり、各Ｒ3が水素であり、Ｒ4が三級ブチルである、請求項１記載のトリアルコキシシラン。
【請求項４】
各Ｒ1及び各Ｒ2がメチルであり、各Ｒ3が水素であり、Ｒ4が２−メチル−２−ブチルである、請求項１記載のトリアルコキシシラン。
【請求項５】
Ｒ4がベンジルである、請求項１記載のトリアルコキシシラン。
【請求項６】
Ｒ4が４−メトキシベンジルである、請求項１記載のトリアルコキシシラン。
【請求項７】
理想構造ＩＩを有するナノ粒子を含むナノ粒子組成物であって、ナノ粒子が官能化ナノ粒子状金属酸化物と正荷電トリオキシシランリガンドとを含んでいる、ナノ粒子組成物。
【化２】
2015533779.tif 000026
式中、Ｒ2は各々独立にＣ1〜Ｃ3アルキル基であり、Ｒ3は各々独立に水素又はＣ1〜Ｃ3脂肪族基であり、Ｒ4はＣ1〜Ｃ5脂肪族基、Ｃ7〜Ｃ12芳香族基又はＣ5〜Ｃ10脂環式基であり、ｎは０、１、２又は３であり、ｑは１、２又は３であり、Ｘ-は電荷均衡用対イオンを表し、官能化ナノ粒子状金属酸化物はナノ粒子状酸化タンタルを含む。
【請求項８】
各Ｒ2がメチルであり、各Ｒ3が水素であり、Ｒ4が三級ブチルである、請求項７記載のナノ粒子組成物。
【請求項９】
各Ｒ2がメチルであり、各Ｒ3が水素であり、Ｒ4が２−メチル−２−ブチルである、請求項７記載のナノ粒子組成物。
【請求項１０】
Ｘ-が臭素イオンを表す、請求項７記載のナノ粒子組成物。
【請求項１１】
官能化ナノ粒子状金属酸化物が酸化タンタルから実質的になる、請求項７記載のナノ粒子組成物。
【請求項１２】
各Ｒ2がメチルであり、各Ｒ3が水素であり、Ｒ4が三級ブチルであり、ｎが１であり、ｑが１であり、ナノ粒子状金属酸化物がナノ粒子状酸化タンタルから実質的になる、請求項７記載のナノ粒子組成物。
【請求項１３】
理想構造ＩＩＩを有するナノ粒子を含むナノ粒子組成物であって、ナノ粒子が官能化ナノ粒子状金属酸化物とトリオキシシランベタインリガンドとを含んでいる、ナノ粒子組成物。
【化３】
2015533779.tif 000027
式中、Ｒ2は各々独立にＣ1〜Ｃ3アルキル基であり、Ｒ3は各々独立に水素又はＣ1〜Ｃ3アルキル基であり、ｎは０、１、２又は３であり、ｑは１、２又は３であり、官能化ナノ粒子状金属酸化物はナノ粒子状酸化タンタルを含む。
【請求項１４】
各Ｒ2がメチルであり、各Ｒ3が水素である、請求項１３記載のナノ粒子組成物。
【請求項１５】
各Ｒ2がメチルであり、各Ｒ3がメチルである、請求項１３記載のナノ粒子組成物。
【請求項１６】
ｎが１であり、ｑが１であり、官能化ナノ粒子状金属酸化物が酸化タンタルから実質的になる、請求項１３記載のナノ粒子組成物。
【請求項１７】
各Ｒ2がメチルであり、各Ｒ3が水素である、請求項１６記載のナノ粒子組成物。
【請求項１８】
理想構造ＩＩＩを有するナノ粒子を含む画像診断薬組成物であって、ナノ粒子が官能化ナノ粒子状金属酸化物とトリオキシシランベタインリガンドとを含んでいる、画像診断薬組成物。
【化４】
2015533779.tif 000028
式中、Ｒ2は各々独立にＣ1〜Ｃ3アルキル基であり、Ｒ3は各々独立に水素又はＣ1〜Ｃ3アルキル基であり、ｎは０、１、２又は３であり、ｑは１、２又は３であり、官能化ナノ粒子状金属酸化物はナノ粒子状酸化タンタルを含む。
【請求項１９】
薬学的に許容される担体又は賦形剤をさらに含む、請求項１８記載の画像診断薬組成物。
【請求項２０】
ナノ粒子が１０ｎｍ以下のメジアン粒径を有する、請求項１８記載の画像診断薬組成物。
【請求項２１】
各Ｒ2がメチルであり、各Ｒ3が水素である、請求項１８記載の画像診断薬組成物。
【請求項２２】
各Ｒ3がメチルであり、各Ｒ3が水素である、請求項１８記載の画像診断薬組成物。
【請求項２３】
ｎが１であり、ｑが１であり、官能化ナノ粒子状金属酸化物が酸化タンタルから実質的になる、請求項２２記載の画像診断薬組成物。
【請求項２４】
官能化ナノ粒子状金属酸化物が酸化タンタルから実質的になる、請求項１８記載の画像診断薬組成物。
【発明の詳細な説明】
【技術分野】
【０００１】
本願は、概してＸ線／コンピュータ断層撮影（ＣＴ）及び磁気共鳴イメージング（ＭＲＩ）用の画像診断薬として有用なナノ粒子組成物に関する。より具体的には、本願は、造影剤として有用なナノ粒子組成物、並びに造影剤の製造及び使用方法に関する。
【０００２】
臨床的に承認されている診断用造影剤の大半は低分子を含む組成物である。Ｘ線及びＣＴには比較的小さなヨウ素化芳香族化合物が標準的な造影剤として用いられており、磁気共鳴イメージングにはＧｄキレートが使用されている。公知の造影剤には、過度に速い体内からのクリアランス、過度に長い体内での滞留、毒性、非特異性、不安定性及び高いコストなどの１以上の短所を有する。このような制約のため、画像診断に依拠する治療プログラムの全体的な有効性が低減してしまっている。これまで分野では相当な進歩がなされているが、これらの短所の１以上を克服する造影剤及び／又は新たな画像診断モードが可能となる特性を有する新規なクラスの造影剤に対するニーズは依然として存在する。
【０００３】
ナノ粒子組成物は、診断及び治療の双方における医学的用途で相当な有望性を示している。磁気共鳴イメージング用途及び薬物送達用途に関して臨床的に承認されているナノ粒子系薬剤はほんの僅かであるが、このような薬剤は数百種類が今なお開発中である。診断及び治療の有効性の点でナノ粒子組成物が現在使用されている低分子薬剤に比して利点を有するという実質的証拠が存在する。しかし、ナノ粒子組成物系の薬剤のインビボ生体分布及びクリアランスに対する粒径、構造及び表面特性の影響は十分には理解されていない。ナノ粒子は、その粒径に応じて、低分子に比べて長期間体内にとどまる傾向がある。造影剤の場合、最小限の短期又は長期毒性で、体内からの薬剤の最大腎クリアランスを有するのが好ましい。
【０００４】
そこで、改善された特性を有する、造影剤及び／又はイメージング剤用の新規ナノ粒子組成物に対するニーズが存在する。特に、腎クリアランス及び毒性に関する特性が改善されたナノ粒子組成物があれば特に有用である。さらに、かかるナノ粒子組成物を調製するための新規な合成中間体に対するニーズも存在する。
【先行技術文献】
【特許文献】
【０００５】
【特許文献１】米国特許出願公開第２０１０／１６６６６５号明細書
【発明の概要】
【０００６】
第１の態様では、本発明は、構造Ｉのトリアルコキシシランを提供する。
【０００７】
【化１】
2015533779.tif 000003
式中、Ｒ1及びＲ2は各々独立にＣ1〜Ｃ3アルキル基であり、Ｒ3は各々独立に水素又はＣ1〜Ｃ3アルキル基であり、Ｒ4はＣ1〜Ｃ5脂肪族基、Ｃ7〜Ｃ12芳香族基又はＣ5〜Ｃ10脂環式基であり、ｎは０、１、２又は３であり、ｑは１、２又は３であり、Ｘ-は電荷均衡用対イオンを表す。
【０００８】
第２の態様では、本発明は、理想構造ＩＩを有するナノ粒子を含むナノ粒子組成物であって、ナノ粒子が官能化ナノ粒子状金属酸化物と正荷電トリオキシシランリガンドとを含んでいる、ナノ粒子組成物を提供する。
【０００９】
【化２】
2015533779.tif 000004
式中、Ｒ2は各々独立にＣ1〜Ｃ3アルキル基であり、Ｒ3は各々独立に水素又はＣ1〜Ｃ3脂肪族基であり、Ｒ4はＣ1〜Ｃ5脂肪族基、Ｃ7〜Ｃ12芳香族基又はＣ5〜Ｃ10脂環式基であり、ｎは０、１、２又は３であり、ｑは１、２又は３であり、Ｘ-は電荷均衡用対イオンを表し、官能化ナノ粒子状金属酸化物はナノ粒子状酸化タンタルを含む。
【００１０】
第３の態様では、本発明は、理想構造ＩＩＩを有するナノ粒子を含むナノ粒子組成物であって、ナノ粒子が官能化ナノ粒子状金属酸化物とトリオキシシランベタインリガンドとを含んでいる、ナノ粒子組成物を提供する。
【００１１】
【化３】
2015533779.tif 000005
式中、Ｒ2は各々独立にＣ1〜Ｃ3アルキル基であり、Ｒ3は各々独立に水素又はＣ1〜Ｃ3アルキル基であり、ｎは０、１、２又は３であり、ｑは１、２又は３であり、官能化ナノ粒子状金属酸化物はナノ粒子状酸化タンタルを含む。
【００１２】
さらに第４の態様では、本発明は、理想構造ＩＩＩを有するナノ粒子を含む画像診断薬組成物であって、ナノ粒子が官能化ナノ粒子状金属酸化物とトリオキシシランベタインリガンドとを含んでいる、画像診断薬組成物を提供する。
【００１３】
【化４】
2015533779.tif 000006
式中、Ｒ2は各々独立にＣ1〜Ｃ3アルキル基であり、Ｒ3は各々独立に水素又はＣ1〜Ｃ3アルキル基であり、ｎは０、１、２又は３であり、ｑは１、２又は３であり、官能化ナノ粒子状金属酸化物はナノ粒子状酸化タンタルを含む。
【発明を実施するための形態】
【００１４】
本明細書及び特許請求の範囲では多くの用語を用いるが、これらは以下の意味をもつものと定義される。
【００１５】
単数形で記載したものであっても、前後関係から明らかでない限り、複数の場合も含めて意味する。
【００１６】
「任意の」又は「任意には」という用語は、その用語に続いて記載された事象又は状況が起きても起きなくてもよいことを意味しており、かかる記載はその事象が起こる場合と起こらない場合を包含する。
【００１７】
本明細書及び特許請求の範囲で用いる近似表現は、数量を修飾し、その数量が関係する基本機能に変化をもたらさない許容範囲内で変動し得る数量を表現する際に適用される。したがって、「約」及び「実質的に」のような用語で修飾された値はその厳密な数値に限定されない。場合によっては、近似表現は、その値を測定する機器の精度に対応する。本明細書及び特許請求の範囲において、数値限定の範囲は互いに結合及び／又は交換可能であり、かかる範囲はその上下限で規定され、前後関係等から明らかでない限り、その範囲に含まれるあらゆる部分範囲を包含する。
【００１８】
本明細書で用いる「芳香族基」という用語は、１以上の芳香族基を含む原子価１以上の原子配列をいう。１以上の芳香族基を含む原子価１以上の原子配列は、窒素、硫黄、セレン、ケイ素及び酸素のようなヘテロ原子を含んでいてもよいし、炭素と水素のみからなるものでもよい。本明細書で用いる「芳香族基」という用語には、特に限定されないが、
フェニル基、ピリジル基、フラニル基、チエニル基、ナフチル基、フェニレン基及びビフェニル基が包含される。上述の通り、芳香族基は１以上の芳香族基を含む。芳香族基は常に４ｎ＋２（式中、「ｎ」は１以上の整数である。）の「非局在化」電子を有する環状構造であり、フェニル基（ｎ＝１）、チエニル基（ｎ＝１）、フラニル基（ｎ＝１）、ナフチル基（ｎ＝２）、アズレニル基（ｎ＝２）、アントラセニル基（ｎ＝３）などで例示される。芳香族基は非芳香族成分を含んでいてもよい。例えば、ベンジル基はフェニル環（芳香族基）とメチレン基（非芳香族成分）とを含む芳香族基である。同様に、テトラヒドロナフチル基は芳香族基（Ｃ6Ｈ3）が非芳香族成分−（ＣＨ2）4−と縮合してなる芳香族基である。
便宜上、「芳香族基」という用語は、本明細書では、アルキル基、アルケニル基、アルキニル基、ハロアルキル基、ハロ芳香族基、共役ジエニル基、アルコール基、エーテル基、アルデヒド基、ケトン基、カルボン酸基、アシル基（例えば、エステルやアミドのようなカルボン酸誘導体）、アミン基、ニトロ基などの広範な官能基を含むものと定義される。例えば、４−メチルフェニル基はメチル基を含むＣ7芳香族基であり、メチル基がアルキル基である官能基である。同様に、２−ニトロフェニル基はニトロ基を含むＣ6芳香族基であり、ニトロ基が官能基である。芳香族基は、４−トリフルオロメチルフェニル、ヘキサフルオロイソプロピリデンビス（４−フェン−１−イルオキシ）（即ち、−ＯＰｈＣ（ＣＦ3）2ＰｈＯ−）、４−クロロメチルフェン−１−イル、３−トリフルオロビニル−２−チエニル、３−トリクロロメチルフェン−１−イル（即ち、３−ＣＣｌ3Ｐｈ−）、４−（３−ブロモプロプ−１−イル）フェン−１−イル（即ち、４−ＢｒＣＨ2ＣＨ2ＣＨ2Ｐｈ−）などのハロゲン化芳香族基を包含する。芳香族基のその他の例には、４−アリルオキシフェン−１−オキシ、４−アミノフェン−１−イル（即ち、４−Ｈ2ＮＰｈ−）、３−アミノカルボニルフェン−１−イル（即ち、ＮＨ2ＣＯＰｈ−）、４−ベンゾイルフェン−１−イル、ジシアノメチリデンビス（４−フェン−１−イルオキシ）（即ち、−ＯＰｈＣ（ＣＮ）2ＰｈＯ−）、３−メチルフェン−１−イル、メチレンビス（４−フェン−１−イルオキシ）（即ち、−ＯＰｈＣＨ2ＰｈＯ−）、２−エチルフェン−１−イル、フェニルエテニル、３−ホルミル−２−チエニル、２−ヘキシル−５−フラニル、ヘキサメチレン−１，６−ビス（４−フェン−１−イルオキシ）（即ち、−ＯＰｈ（ＣＨ2）6ＰｈＯ−）、４−ヒドロキシメチルフェン−１−イル（即ち、４−ＨＯＣＨ2Ｐｈ−）、４−メルカプトメチルフェン−１−イル（即ち、４−ＨＳＣＨ2Ｐｈ−）、４−メチルチオフェン−１−イル（即ち、４−ＣＨ3ＳＰｈ−）、３−メトキシフェン−１−イル、２−メトキシカルボニルフェン−１−イルオキシ（例えば、メチルサリチル）、２−ニトロメチルフェン−１−イル（即ち、２−ＮＯ2ＣＨ2Ｐｈ）、３−トリメチルシリルフェン−１−イル、４−ｔ−ブチルジメチルシリルフェン−１−イル、４−ビニルフェン−１−イル、ビニリデンビス（フェニル）などがある。「Ｃ3〜Ｃ10芳香族基」という用語は、炭素原子数が３以上で１０以下の芳香族基を包含する。芳香族基１−イミダゾリル（Ｃ3Ｈ2Ｎ2−）はＣ3芳香族基の代表例である。ベンジル基（Ｃ7Ｈ8−）はＣ7芳香族基の代表例である。
【００１９】
本明細書で用いる「脂環式基」という用語は、環状であるが芳香族でない原子配列を含む原子価１以上の基をいう。本明細書で定義される「脂環式基」は、芳香族原子団を含まない。「脂環式基」は１以上の非環式成分を含んでいてもよい。例えば、シクロヘキシルメチル基（Ｃ6Ｈ11ＣＨ2−）は、シクロヘキシル環（環状であるが芳香族でない原子配列）とメチレン基（非環式成分）とを含む脂環式基である。脂環式基は、窒素、硫黄、セレン、ケイ素及び酸素のようなヘテロ原子を含んでいてもよいし、炭素と水素のみからなるものでもよい。便宜上、「脂環式基」という用語は、本明細書では、アルキル基、アルケニル基、アルキニル基、ハロアルキル基、共役ジエニル基、アルコール基、エーテル基、アルデヒド基、ケトン基、カルボン酸基、アシル基（例えば、エステルやアミドのようなカルボン酸誘導体）、アミン基、ニトロ基などの広範な官能基を含むものと定義される。例えば、４−メチルシクロペンタ−１−イル基はメチル基を含むＣ6脂環式基であり、メチル基がアルキル基である官能基である。同様に、２−ニトロシクロブタ−１−イル基はニトロ基を含むＣ4脂環式基であり、ニトロ基が官能基である。脂環式基は、同一又は異なる１以上のハロゲン原子を含んでいてもよい。ハロゲン原子には、例えば、フッ素、塩素、臭素及びヨウ素がある。１以上のハロゲン原子を含む脂環式基には、２−トリフルオロメチルシクロヘキサ−１−イル、４−ブロモジフルオロメチルシクロオクタ−１−イル、２−クロロジフルオロメチルシクロヘキサ−１−イル、ヘキサフルオロイソプロピリデン−２，２−ビス（シクロヘキサ−４−イル）（即ち、−Ｃ6Ｈ10Ｃ（ＣＦ3）2Ｃ6Ｈ10−）、２−クロロメチルシクロヘキサ−１−イル、３−ジフルオロメチレンシクロヘキサ−１−イル、４−トリクロロメチルシクロヘキサ−１−イルオキシ、４−ブロモジクロロメチルシクロヘキサ−１−イルチオ、２−ブロモエチルシクロペンタ−１−イル、２−ブロモプロピルシクロヘキサ−１−イルオキシ（例えば、ＣＨ3ＣＨＢｒＣＨ2Ｃ6Ｈ10Ｏ−）などがある。脂環式基のその他の例には、４−アリルオキシシクロヘキサ−１−イル、４−アミノシクロヘキサ−１−イル（即ち、Ｈ2ＮＣ6Ｈ10−）、４−アミノカルボニルシクロペンタ−１−イル（即ち、ＮＨ2ＣＯＣ5Ｈ8−）、４−アセチルオキシシクロヘキサ−１−イル、２，２−ジシアノイソプロピリデンビス（シクロヘキサ−４−イルオキシ）（即ち、−ＯＣ6Ｈ10Ｃ（ＣＮ）2Ｃ6Ｈ10Ｏ−）、３−メチルシクロヘキサ−１−イル、メチレンビス（シクロヘキサ−４−イルオキシ）（即ち、−ＯＣ6Ｈ10ＣＨ2Ｃ6Ｈ10Ｏ−）、１−エチルシクロブタ−１−イル、シクロプロピルエテニル、３−ホルミル−２−テトラヒドロフラニル、２−ヘキシル−５−テトラヒドロフラニル、ヘキサメチレン−１，６−ビス（シクロヘキサ−４−イルオキシ）（即ち、−ＯＣ6Ｈ10（ＣＨ2）6Ｃ6Ｈ10Ｏ−）、４−ヒドロキシメチルシクロヘキサ−１−イル（即ち、４−ＨＯＣＨ2Ｃ6Ｈ10−）、４−メルカプトメチルシクロヘキサ−１−イル（即ち、４−ＨＳＣＨ2Ｃ6Ｈ10−）、４−メチルチオシクロヘキサ−１−イル（即ち、４−ＣＨ3ＳＣ6Ｈ10−）、４−メトキシシクロヘキサ−１−イル、２−メトキシカルボニルシクロヘキサ−１−イルオキシ（２−ＣＨ3ＯＣＯＣ6Ｈ10Ｏ−）、４−ニトロメチルシクロヘキサ−１−イル（即ち、ＮＯ2ＣＨ2Ｃ6Ｈ10−）、３−トリメチルシリルシクロヘキサ−１−イル、２−ｔ−ブチルジメチルシリルシクロペンタ−１−イル、４−トリメトキシシリルエチルシクロヘキサ−１−イル（例えば、（ＣＨ3Ｏ）3ＳｉＣＨ2ＣＨ2Ｃ6Ｈ10−）、４−ビニルシクロヘキセン−１−イル、ビニリデンビス（シクロヘキシル）などがある。「Ｃ3〜Ｃ10脂環式基」という用語は、炭素原子数が３以上で１０以下の脂環式基を包含する。脂環式基２−テトラヒドロフラニル（Ｃ4Ｈ7Ｏ−）はＣ4脂環式基の代表例である。シクロヘキシルメチル基（Ｃ6Ｈ11ＣＨ2−）はＣ7脂環式基の代表例である。
【００２０】
本明細書で用いる「脂肪族基」という用語は、環状でない線状又は枝分れ原子配列からなる原子価１以上の有機基をいう。脂肪族基は１以上の炭素原子を含むものと定義される。脂肪族基をなす原子配列は、窒素、硫黄、ケイ素、セレン及び酸素のようなヘテロ原子を含んでいてもよいし、炭素と水素のみからなるものでもよい。便宜上、本明細書での「脂肪族基」という用語は、「環状でない線状又は枝分れ原子配列」の一部として、アルキル基、アルケニル基、アルキニル基、ハロアルキル基、共役ジエニル基、アルコール基、エーテル基、アルデヒド基、ケトン基、カルボン酸基、アシル基（例えば、エステルやアミドのようなカルボン酸誘導体）、アミン基、ニトロ基などの広範な官能基を含むものと定義される。例えば、４−メチルペンタ−１−イル基はメチル基を含むＣ6脂肪族基であり、メチル基がアルキル基である官能基である。同様に、４−ニトロブタ−１−イル基はニトロ基を含むＣ4脂肪族基であり、ニトロ基が官能基である。脂肪族基は、同一又は異なる１以上のハロゲン原子を含むハロアルキル基であってもよい。ハロゲン原子には、例えば、フッ素、塩素、臭素及びヨウ素がある。１以上のハロゲン原子を含む脂肪族基には、ハロゲン化アルキルであるトリフルオロメチル、ブロモジフルオロメチル、クロロジフルオロメチル、ヘキサフルオロイソプロピリデン、クロロメチル、ジフルオロビニリデン、トリクロロメチル、ブロモジクロロメチル、ブロモエチル、２−ブロモトリメチレン（例えば、−ＣＨ2ＣＨＢｒＣＨ2−）などがある。脂肪族基のその他の例には、アリル、アミノカルボニル（即ち、−ＣＯＮＨ2）、カルボニル、２，２−ジシアノイソプロピリデン（即ち、−ＣＨ2Ｃ（ＣＮ）2ＣＨ2−）、メチル（即ち、−ＣＨ3）、メチレン（即ち、−ＣＨ2−）、エチル、エチレン、ホルミル（即ち、−ＣＨＯ）、ヘキシル、ヘキサメチレン、ヒドロキシメチル（即ち、−ＣＨ2ＯＨ）、メルカプトメチル（即ち、−ＣＨ2ＳＨ）、メチルチオ（即ち、−ＳＣＨ3）、メチルチオメチル（即ち、−ＣＨ2ＳＣＨ3）、メトキシ、メトキシカルボニル（即ち、ＣＨ3ＯＣＯ−）、ニトロメチル（即ち、−ＣＨ2ＮＯ2）、チオカルボニル、トリメチルシリル（即ち、（ＣＨ3）3Ｓｉ−）、ｔ−ブチルジメチルシリル、３−トリメトキシシリルプロピル（即ち、（ＣＨ3Ｏ）3ＳｉＣＨ2ＣＨ2ＣＨ2−）、ビニル、ビニリデンなどがある。その他の例としては、Ｃ1〜Ｃ10脂肪族基は炭素原子数が１以上１０以下のものである。メチル基（即ち、ＣＨ3−）はＣ1脂肪族基の例である。デシル基（即ち、ＣＨ3（ＣＨ2）9−）はＣ10脂肪族基の例である。
【００２１】
一実施形態では、本発明は、構造Ｉのトリアルコキシシランを提供する。
【００２２】
【化５】
2015533779.tif 000007
式中、Ｒ1及びＲ2は各々独立にＣ1〜Ｃ3アルキル基であり、Ｒ3は各々独立に水素又はＣ1〜Ｃ3アルキル基であり、Ｒ4はＣ1〜Ｃ5脂肪族基、Ｃ7〜Ｃ12芳香族基又はＣ5〜Ｃ10脂環式基であり、ｎは０、１、２又は３であり、ｑは１、２又は３であり、Ｘ-は電荷均衡用対イオンを表す。本明細書で例証する通り、一般構造Ｉの範囲に属するトリアルコキシシランは、医用イメージングにおける造影剤として有用なナノ粒子組成物の調製に有用である。
【００２３】
トリアルコキシシランＩは、トリアルコキシシリル基の作用によってナノ粒子状金属酸化物と反応させて被覆ナノ粒子状金属酸化物を形成することができ、構造Ｉに対応するリガンドが１以上のケイ素酸素結合を通してナノ粒子状金属酸化物に結合している。
【００２４】
構造Ｉのトリアルコキシシランを参照すると、Ｒ1及びＲ2は各々独立にＣ1〜Ｃ3アルキル基、例えば、メチル基、エチル基、イソプロピル基又はプロピル基である。構造Ｉに示す窒素は４つ異なる炭素原子に結合しており、四級アンモニウム塩の正荷電成分を表す。Ｒ3基は各々独立に水素又はＣ1〜Ｃ3アルキル基である。１以上の実施形態では、各Ｒ3は水素である。Ｒ4基は温和な条件下（例えば弱酸性条件下）で除去し得る保護基であるか、或いはＲ4は温和な水素化分解条件下で除去し得る保護基である。弱酸性条件下で除去し得るエステル保護基としては、特に限定されないが、三級ブチル基、テトラヒドロピラニル基、メチルチオメチレン基、１−メチル−１−シクロペンチル基及び１−メチル−１−シクロヘキシル基が挙げられる。温和な水素化分解条件下で除去し得るエステル保護基としては、特に限定されないが、ベンジル基、ｐ−メトキシベンジル基及びｐ−アルキルベンジル基が挙げられる。
【００２５】
構造Ｉのトリアルコキシシラン化合物は、以下の表Ｉの例１ａ〜１ｏで例示される。本明細書の記載から、かかる化合物をどのように調製できるかは当業者には明らかであろう。例えば、反応性脱離基を含む保護エステル化合物を、三級アミン塩を含むトリアルコキシシランと反応させることができる。トリアルコキシシランの三級アミン基が、反応性脱離基を含む保護エステル化合物と反応して、三級アミン窒素が四級窒素へと変換される。化合物１ａ〜１ｄ、１ｉ〜１ｋ及び１ｍ〜１ｏは、本発明で提供するトリアルコキシシランであって、Ｒ4基が酸感受性保護基であるものを例示している。化合物１ｅ〜１ｈ及び１ｌは、本発明で提供するトリアルコキシシランであって、Ｒ4基が温和な水素化分解条件下（例えば、炭素に担持したパラジウムの存在下で周囲圧力、周囲温度条件下での水素ガスへの暴露）で除去し得る保護基（ベンジル）であるものを例示している。なお、水素化分解条件下で除去し得る他の保護基（例えばｐ−メチルベンジル基、ｐ−ブロモベンジル基及びｐ−フルオロベンジル基）も好適である。
【００２６】
表１では、構造Ｉの電荷均衡用対イオンＸ-が、臭素（Ｂｒ-）、ヨウ素（Ｉ-）、トシレート（ＴｓＯ-）、メシレート（ＭｓＯ-）、酢酸（ＡｃＯ-）、炭酸水素（ＨＣＯ3-）及びトリフルオロメタンスルホネート（Ｔｆ-）で例示されているが、有機及び無機アニオンのホストも同様に適している。
【００２７】
【表１】
2015533779.tif 000008
2015533779.tif 000009
１以上の実施形態では、本発明は、一般構造Ｉの範囲に属するトリアルコキシシランであって、各Ｒ1及び各Ｒ2がメチルであり、各Ｒ3が水素であり、Ｒ4が三級ブチルであるもの、例えば表Ｉの化合物１ｎを提供する。
【００２８】
１以上の別の実施形態では、本発明は、一般構造Ｉの範囲に属するトリアルコキシシランであって、各Ｒ1がエチルであり、各Ｒ2がメチルであり、各Ｒ3がメチルであり、Ｒ4が三級ブチルであるもの、例えば表Ｉの化合物１ｍを提供する。
【００２９】
１以上の追加の実施形態では、本発明は、一般構造Ｉの範囲に属するトリアルコキシシランであって、各Ｒ1及び各Ｒ2がメチルであり、各Ｒ3が水素であり、Ｒ4が２−メチル−２−ブチルであるもの、例えば表Ｉの化合物１ｏを提供する。
【００３０】
一実施形態では、本発明は、一般構造Ｉの範囲に属するトリアルコキシシランであって、Ｒ4がベンジルであるもの、例えば表Ｉの化合物１ｅ〜１ｈ及び１ｌを提供する。別の実施形態では、Ｒ4はｐ−メトキシベンジルである。
【００３１】
上述の通り、トリアルコキシシランＩは、それ自体で医用画像診断における造影剤として有用なナノ粒子の調製に有用である。トリアルコキシシランＩに存在するトリアルコキシシラン基（Ｒ1Ｏ）3Ｓｉをナノ粒子状酸化タンタルのようなナノ粒子状金属酸化物の反応性酸素含有基と縮合させて、ナノ粒子状金属酸化物の表面を被覆して、官能化ナノ粒子状金属酸化物と正荷電トリオキシシランリガンドとを含むナノ粒子組成物を得ることができる。かかる官能化ナノ粒子状金属酸化物の構造は複雑であり、ナノ粒子状金属酸化物粒子に結合した複数のトリオキシシランリガンドを含むことがある。「官能化」という用語は、本発明に関しては、「被覆」又は「部分的被覆」を意味するものと解釈することができ、ナノ粒子状金属酸化物を「被覆する」トリオキシシランリガンドの少なくとも一部は実際に１以上の酸素ケイ素結合を介してナノ粒子状金属酸化物に化学結合している。
【００３２】
特定の状況下では、本発明で提供するトリアルコキシシランＩに対応するトリオキシシランリガンドを含むナノ粒子は、次の三級アミン基を含むトリアルコキシシランＩａに対応するトリオキシシランリガンドをさらに含んでいてもよい。
【００３３】
【化６】
2015533779.tif 000010
式中、Ｒ1及びＲ2は各々独立にＣ1〜Ｃ3アルキル基であり、ｎは０、１、２又は３である。
【００３４】
ナノ粒子における三級アミンＩａに対応するかかるトリオキシシランリガンドの存在は、かかるナノ粒子の画像診断薬としての性能特性に影響するとともに、かかるナノ粒子の毒性特性にも影響することがある。特定の実施形態では、本発明で提供するナノ粒子は、トリアルコキシシランＩに対応するトリオキシシランリガンドとトリアルコキシシランＩａに対応するトリオキシシランリガンドを共に含む。一実施形態では、本発明で提供するナノ粒子に存在するトリオキシシランリガンドの５０％未満がトリアルコキシシランＩａに対応する。別の実施形態では、本発明で提供するナノ粒子に存在するトリオキシシランリガンドの２０％未満がトリアルコキシシランＩａに対応する。さらに別の実施形態では、本発明で提供するナノ粒子に存在するトリオキシシランリガンドの５％未満がトリアルコキシシランＩａに対応する。別の実施形態では、本発明で提供するナノ粒子はトリアルコキシシランＩａに対応するトリオキシシランリガンドを実質的に含まない。
【００３５】
便宜上、官能化ナノ粒子組成物を、ナノ粒子状金属酸化物に略同じ大きさの１個のトリオキシシランリガンドが結合したものを表す球体として示すことが多い。実際には、ナノ粒子状金属酸化物粒子は、組成物中の各ナノ粒子状金属酸化物粒子に結合した複数のトリオキシシランリガンドよりもかなり大きい。さらに、トリアルコキシシランＩはナノ粒子状金属酸化物の反応性酸素含有基と縮合するので、複数の縮合経路が可能である。ナノ粒子組成物を化学的に表現するに当たってこのようにかなり理想化してはいるが、本発明で提供するナノ粒子組成物の性状及び化学構造並びにこれらの構造が公知のナノ粒子組成物と如何に異なっているかは当業者には明らかであろう。ナノ粒子組成物の化学構造を１以上の観点で単純化したとき、それを本明細書では理想構造を有するという。
【００３６】
一実施形態では、本発明は、理想構造ＩＩを有するナノ粒子を含むナノ粒子組成物であって、ナノ粒子が官能化ナノ粒子状金属酸化物と正荷電トリオキシシランリガンドとを含んでいる、ナノ粒子組成物を提供する。
【００３７】
【化７】
2015533779.tif 000011
式中、Ｒ2は各々独立にＣ1〜Ｃ3アルキル基であり、Ｒ3は各々独立に水素又はＣ1〜Ｃ3アルキル基であり、Ｒ4はＣ1〜Ｃ5脂肪族基、Ｃ7〜Ｃ12芳香族基又はＣ5〜Ｃ10脂環式基であり、ｎは０、１、２又は３であり、ｑは１、２又は３であり、Ｘ-は電荷均衡用対イオンを表し、官能化ナノ粒子状金属酸化物はナノ粒子状酸化タンタルを含む。
【００３８】
本発明で提供するナノ粒子組成物の各々は、酸化タンタル（Ｔａ2Ｏ5）を含むナノ粒子状金属酸化物を含む。１以上の実施形態では、酸化タンタル（Ｔａ2Ｏ5）を含むナノ粒子状金属酸化物が、Ｔａ2Ｏ5に加えて他の金属酸化物、例えば、酸化鉄及び酸化チタンを含む。ただし、典型的には、これらの追加の金属酸化物の量は、ナノ粒子状金属酸化物に存在する酸化タンタルの量に対して少ない。一実施形態では、本発明の１以上の態様で使用するナノ粒子状金属酸化物は約９０重量％の酸化タンタルである。別の実施形態では、本発明の１以上の態様で使用するナノ粒子状金属酸化物は約９５重量％の酸化タンタルである。一実施形態では、ナノ粒子状金属酸化物は酸化タンタルから実質的になり、他の金属酸化物種を１重量％未満しか含まない。
【００３９】
理想構造ＩＩを有するナノ粒子を含むナノ粒子組成物を表ＩＩに例示するが、これらは酸化タンタルを含むナノ粒子状金属酸化物と構造Ｉのトリアルコキシシラン化合物との縮合生成物に相当する。例示のため、表Ｉに記載したトリアルコキシシラン化合物の各々について、表ＩＩの官能化ナノ粒子状金属酸化物に結合した対応トリオキシシランリガンドへと変換されたものとして示す。例えば、表Ｉの構造１ａは表ＩＩの構造２ａに対応し、表Ｉの構造１ｂは表ＩＩの構造２ｂに対応する。表ＩＩに示す構造の各々は便宜上理想化されている。本明細書の記載から当業者には明らかであろうが、所与の組成物における電荷均衡用対イオンは、ナノ粒子ＩＩを含むナノ粒子組成物の調製に用いる反応プロトコルに依存する。
【００４０】
【表２】
2015533779.tif 000012
2015533779.tif 000013
１以上の実施形態では、本発明は、一般構造ＩＩに属するナノ粒子であって、各Ｒ2がメチルであり、各Ｒ3が水素であり、Ｒ4が三級ブチルであるもの（例えば表ＩＩの化合物２ａ及び２ｎ）を含むナノ粒子組成物を提供する。
【００４１】
１以上の別の実施形態では、本発明は、一般構造ＩＩに属するナノ粒子であって、各Ｒ2がメチルであり、各Ｒ3が水素であり、Ｒ4が２−メチル−２−ブチルであるもの（例えば表ＩＩのナノ粒子２ｏ）を含むナノ粒子組成物を提供する。
【００４２】
一実施形態では、本発明は、一般構造ＩＩに属するナノ粒子であって、Ｒ4がベンジルであるもの（例えば表ＩＩの化合物２ｅ〜２ｈ及び２ｌ）を含むナノ粒子組成物を提供する。別の実施形態では、Ｒ4はｐ−メトキシベンジルである。
【００４３】
一実施形態では、本発明は、一般構造ＩＩに属するナノ粒子であって、各Ｒ2がメチルであり、各Ｒ3が水素であり、Ｒ4が三級ブチルであり、ｎが１であり、ｑが１であり、ナノ粒子状金属酸化物がナノ粒子状酸化タンタルから実質的になるものを含むナノ粒子組成物を提供する。例えば、理想構造２ａのナノ粒子を参照されたい。
【００４４】
一態様では、一般構造ＩＩに属するナノ粒子を含むナノ粒子組成物は、理想構造ＩＩＩに示すトリオキシシランベタインリガンドを含むナノ粒子組成物の前駆体として特に有用である。
【００４５】
【化８】
2015533779.tif 000014
式中、Ｒ2は各々独立にＣ1〜Ｃ3アルキル基であり、Ｒ3は各々独立に水素又はＣ1〜Ｃ3アルキル基であり、ｎは０、１、２又は３であり、ｑは１、２又は３であり、官能化ナノ粒子状金属酸化物はナノ粒子状酸化タンタルを含む。かかるナノ粒子組成物は、医用画像診断における造影剤として有望である。
【００４６】
本明細書の記載から当業者には明らかであろうが、保護基Ｒ4を含むエステル基の開裂によって、正に荷電した四級窒素に対する電荷均衡用対イオンとして作用できるカルボキシレート基が得られる。このように電荷が分離しているが、電荷が釣り合っている化学種は有機化学ではベタインと呼ばれる。
【００４７】
表ＩＩＩに、一般構造ＩＩＩに属するナノ粒子を含むナノ粒子組成物であって、官能化ナノ粒子状金属酸化物とトリオキシシランベタインリガンドとを含むものの具体例を示す。
【００４８】
【表３】
2015533779.tif 000015
2015533779.tif 000016
１以上の実施形態では、本発明は、一般構造ＩＩＩに属するナノ粒子であって、各Ｒ2がメチルであり、各Ｒ3が水素であるもの（例えば表ＩＩＩの構造３ａ、３ｇ、３ｈ、３ｉ及び３ｌで表されるナノ粒子）を含むナノ粒子組成物を提供する。
【００４９】
１以上の別の実施形態では、本発明は、一般構造ＩＩＩに属するナノ粒子であって、各Ｒ2がメチルであり、各Ｒ3がメチルであるもの（例えば、表ＩＩＩの構造３ｋ及び３ｍで表されるナノ粒子）を含むナノ粒子組成物を提供する。
【００５０】
１以上の別の実施形態では、本発明は、一般構造ＩＩＩに属するナノ粒子であって、ｎが１であり、ｑが１であり、官能化ナノ粒子状金属酸化物が酸化タンタルから実質的になるもの（例えば、表ＩＩＩの構造３ａ〜３ｆ及び３ｋで表されるナノ粒子）を含むナノ粒子組成物を提供する。
【００５１】
さらに別の態様では、本発明は、理想構造ＩＩＩを有するナノ粒子を含む画像診断薬組成物を提供する。１以上の実施形態では、画像診断薬組成物は薬学的に許容される担体及び／又は賦形剤を含んでいてもよい。薬学的に許容される担体として適したものには、特に限定されないが、水及び水性エタノールが挙げられる。薬学的に許容される賦形剤として適したものには、特に限定されないが、塩、崩壊剤、結合剤、充填剤、潤滑剤及びこれらの２種以上の組合せが挙げられる。
【００５２】
本発明で提供する画像診断薬組成物の有用性の基礎をなす重要な特性は、ナノ粒子自体のナノ粒子としての性状に起因する。１以上の実施形態では、画像診断薬組成物を構成するナノ粒子は１０ｎｍ以下のメジアン粒径を有する。別の実施形態では、画像診断薬組成物を構成するナノ粒子は６ｎｍ以下のメジアン粒径を有する。
【実施例】
【００５３】
実施例１：トリアルコキシシラン３の合成
【００５４】
【化９】
2015533779.tif 000017
無水イソプロパノール（９０ｍＬ、Ａｌｄｒｉｃｈ社製）及びジメチルアミノプロピルトリメトキシシラン１（予め蒸留、２６．９ｍＬ、１２３．１ｍｍｏｌ、Ｇｅｌｅｓｔ社製）を、撹拌子を備える２５０ｍＬ丸底フラスコに仕込んだ。ブロモ−ｔ−ブチルアセテート（化合物２、１９．１ｍＬ、１２９．２ｍｍｏｌ、Ａｌｄｒｉｃｈ社製）をシリンジから滴下した。得られた無色溶液を室温で２２時間撹拌して、トリアルコキシシラン３のイソプロパノール中溶液を得た。
【００５５】
方法１：ナノ粒子状酸化タンタル（Ｔａ2Ｏ5）の調製
撹拌子、窒素ガスアダプター及び滴下漏斗を取り付けた２Ｌ三つ首丸底フラスコを窒素ガスでフラッシュし、無水イソプロパノール（４５６ｍＬ）、イソ酪酸（７．２５ｍＬ、７８．２ｍｍｏｌ、Ａｌｄｒｉｃｈ）及び精製水（６．８ｍＬ、３７４．９ｍｍｏｌ）を仕込んだ。溶液を針を通して１５分間スパージした後、タンタルエトキシド（２５ｇ、６１．５ｍｍｏｌ）をシリンジから滴下した。無色の均一溶液を室温で２１時間撹拌して、ナノ粒子Ｔａ2Ｏ5の溶液を得た。
【００５６】
実施例２：被覆反応、ナノ粒子４の合成
【００５７】
【化１０】
2015533779.tif 000018
実施例１で調製したトリアルコキシシラン３を含むイソプロパノール溶液を、方法１で調製したナノ粒子Ｔａ2Ｏ5の溶液に４０分かけて滴下した。反応器に冷却器を取り付け、７５℃の油浴で２時間加熱した。精製水（１２．４ｍＬ、反応混合物に添加したアルコキシ基当たり１当量の水）をシリンジから滴下し、混合物をさらに３時間撹拌した。次いで温度を５０℃に下げた。５０℃で１７時間後、ＮＨ4ＯＨ水溶液（４Ｍ、７５ｍＬ）を５０℃で数分間にわたって添加した。ＮＨ4ＯＨ水溶液添加後約７．５時間から起算して約３時間後まで、反応器を窒素で掃去し、その際にイソプロパノール約１００ｍＬを反応器から同伴させた。ＮＨ4ＯＨを添加して２４時間後に、反応混合物を室温に冷却して、理想構造４を有するナノ粒子を含む溶液を得た。
【００５８】
実施例３：ナノ粒子５の合成
【００５９】
【化１１】
2015533779.tif 000019
実施例２で調製したナノ粒子４を含む溶液に、ＨＣｌ水溶液（２Ｍ、２５０ｍＬ）を添加した。混合物を次いで５０℃に加熱し、４７時間撹拌したところ、反応混合物が不均一になった。精製水（１００ｍＬ）を添加すると、反応混合物はすぐに均一になった。次いで７５℃で４８時間加熱した。アリコートを採取して、1Ｈ−ＮＭＲ分光分析したところ、ｔ−ブチルエステル加水分解が完了していることが判明した。理想構造５を有するナノ粒子を含む生成物溶液を室温に冷却し、ＮＨ4ＯＨ水溶液（１２０ｍＬ、４．９３Ｍ）で中和した。理想構造５を有するナノ粒子を本明細書では単に「ＣＺ２」ともいう。
【００６０】
実施例４：ナノ粒子５の精製
実施例３で調製したナノ粒子５を含む溶液をロータリーエバポレーターで３００ｍＬに濃縮し、順次４５０ｎｍ、１００ｎｍ及び２０ｎｍ膜に通して濾過した。濾過した溶液をさらに濃縮して１２９ｇとし、３．５ｋＤａ  ＭＷＣＯ  ＳｎａｋｅＳｋｉｎ再生セルロース透析チューブを用いて２Ｌ精製水に対して計６回透析して、ナノ粒子５を含む生成ナノ粒子組成物の精製溶液を得た。アリコートを凍結乾燥し、分光学的に分析した。生成物収率は、精製生成物溶液に存在するタンタル量に基づいて、５８．３％であった。元素分析で測定して、Ｓｉ：Ｔａモル比は１．４９であり、生成物中のタンタル百分率は３３．５重量％であった。平均粒径（Ｚeff）は３．１ｎｍであった。粒子被覆構造の帰属は分光学的データと一致していた。
【００６１】
方法２：ナノ粒子状酸化タンタル（Ｔａ2Ｏ5）の代替調製
窒素充填グローブボックス内で、無水メタノール３６４ｍＬに、イソ酪酸５．３６ｍＬ及び重水１．４９５ｍＬを室温で撹拌しながら添加した。混合物を３０分間撹拌した後、タンタルエトキシド（２０ｇ）を約８分間滴下した。反応混合物を５時間撹拌した後、生成物ナノ粒子Ｔａ2Ｏ5を含むフラスコをグローブボックスから取り出して、Ｓｃｈｌｅｎｃｋ−／真空ライン−マニホールドを用いて不活性雰囲気下に置いた。
【００６２】
実施例５：ナノ粒子７の合成
【００６３】
【化１２】
2015533779.tif 000020
方法２で調製したナノ粒子Ｔａ2Ｏ5に、ジメチルアミノプロピルトリメトキシシラン１（１１．２３ｇ）を一気に添加し、得られた混合物を窒素下で一晩還流した。反応混合物を室温に冷却して、ナノ粒子６を含む溶液を得た。次いで、β−プロピオラクトン（７．９５ｇ）を添加し、反応混合物を室温で一晩撹拌した。次いで、精製水（５．３５ｍＬ）をゆっくりと添加し、反応混合物を室温で一晩撹拌した。次いで、１．７３Ｍ水酸化ナトリウム水溶液（約２０〜５０ｍＬ）で反応混合物のｐＨを１０とし、５０℃で８時間加熱した。この時点で、反応混合物を室温に冷却し、一晩撹拌した。反応混合物を１．２Ｍ  ＨＣｌ水溶液を用いてｐＨ３に達するまで中和した後、反応混合物を室温でさらに７時間撹拌した。次いで、４Ｍ水酸化ナトリウム水溶液でｐＨを８に上げたところ、「ＣＺ１」ともいう理想構造７のナノ粒子を含む生成物溶液が得られた。
【００６４】
実施例５：ナノ粒子７（ＣＺ１）の精製
３．５ｋＤａ  ＭＷＣＯチューブを用いてた十分な透析によって、低分子量不純物を除去した。透析槽は約３Ｌの体積を有していて、各々生成物溶液５０ｍＬ体積を含む４〜５本のチューブを含んでいた。合計２１回の槽交換後、精製した生成物溶液をチューブから取り出し、３０ｋＤａ再生セルロース膜を通した遠心濾過（４Ｋｒｐｍで１５分間）によってさらに精製した。精製後の反応収率はタンタルモル基準で５８．３％であった。Ｓｉ：Ｔａモル比は元素分析で測定して１．０５であった。平均粒径（Ｚeff）は４．８ｎｍであった。粒子被覆構造帰属は分光学的データと一致していた。
【００６５】
インビボ試験
酸化タンタルナノ粒子組成物を、注射用に製剤化し、市販キット（Ｅｎｄｏｓａｆｅ（Ｃｈａｒｌｅｓ  Ｒｉｖｅｒ  Ｌａｂｓ社製））を用いてエンドトキシン汚染について試験した。インビボ試験に用いた薬剤はすべて、測定可能な量のエンドトキシンを含んでいなかった。試験したナノ粒子組成物の各々は、実質的に同じナノ粒径分布を有していた。
【００６６】
ＧＥ  Ｇｌｏｂａｌ  Ｒｅｓｅａｒｃｈの動物実験委員会によって承認されたプロトコルに従って動物試験を行った。ラット（薬剤及び用量当たりｎ＝４）に、覚醒している間に、体重１ｋｇ当たり４００及び１５００ｍｇのＴａの用量で尾静脈を介して注射した。注射したラットをケージに戻し、血液学的分析（全血球算定及び臨床化学）のために注射後の複数の時点で血液試料を採取した。注射後７日で、ＣＯ2を用いてラットを安楽死させ、元素分析のため臓器を採取した。滞留Ｔａ量を、ＩＣＰ  ＡＥＳによって１臓器当たり及び注射したラットの屠殺体全体で測定した。
【００６７】
重さ約５００ｍｇの組織の代表的な切片を、マイクロ波分解及びその後のＩＣＰ−ＯＥＳ分析のために回収した。試料をＶＷＲ（登録商標）無金属滅菌ポリプロピレン５０ｍＬ遠心チューブから予め洗浄した１００ｍＬ  ＣＥＭ  Ｃｏｒｐ  ＸＰ−１５００Ｐｌｕｓ（商標）ＴＦＭ（商標）フルオロポリマーマイクロ波容器ライナーに定量的に移した。順次溶媒の添加、ボルテックス撹拌及び２ｍＬ  １８ＭΩ脱イオン水（ＤＩＷ；Ｍｉｌｌｉｐｏｒｅ社（米国マサチューセッツ州ベッドフォード））、５００μＬ  ＨＦ（４６．０〜５１．０％）＋１ｍＬ  ＨＮＯ3（７０％）Ｕｌｔｒｅｘ（登録商標）ＩＩ超高純度試薬等級及び２ｍＬ  Ｈ2Ｏ2（３０〜３２％）「Ｂａｋｅｒ  Ａｎａｌｙｚｅｄ」（登録商標）Ａ．Ｃ．Ｓ．試薬等級（Ｊ．Ｔ．Ｂａｋｅｒ社（米国ニュージャージー州フィリップスバーグ））に移すことによって、チューブから残留試料を有効にすすいだ。試料を周囲温度で３０分間予備分解させてから、マイクロ波容器アセンブリを密閉し、ＭＡＲＳＸｐｒｅｓｓ（ＣＥＭ社（米国ノースカロライナ州マシューズ））装置中で１５分間１８０℃に昇温し、３０分間保持した。容器を室温に冷却してから、除圧及び内部標準として１％ＨＦ中に１００ｐｐｍ  Ｎｂを２ｍＬ含む予め秤量した５０ｍＬ遠心チューブに移した。試料を１８ＭΩ脱イオン水を用いて２０ｍＬの総体積とし、マイクロ波容器を最低３回すすぎ、秤量した。
【００６８】
分析は表１に概説する機器条件下で実施し、２点バックグラウンド補正及び３０秒のソース平衡遅延を用いて１ピーク当たり３点のスペクトル条件で３回繰り返して収集した。５％ＨＮＯ3＋２％ＨＦ（Ａｌｆａ  Ａｅｓａｒ社（米国マサチューセッツ州ワードヒル））ストック中Ｓｐｅｃｐｕｒｅ（登録商標）１００００μｇ／ｍＬ  ＴａＣｌ5からの０．２〜１００ｐｐｍの０．５％ＨＦ中のマトリックス適合標準を較正として使用し、ストック１０ｍｇ／Ｌ（米国ニュージャージー州メアチェン）からの１ｐｐｍ  ＳＰＥＸ  ＣｅｒｔｉＰｒｅｐ（登録商標）Ｍｕｌｔｉ−ｅｌｅｍｅｎｔ  Ｓｏｌｕｔｉｏｎ４を品質管理に使用した。５％ＨＮＯ3＋０．５％ＨＦのＩＣＰ−ＯＥＳリンス液を、各分析の間に４５秒間２．０ｍＬ／分の流速で流した。
【００６９】
【表４】
2015533779.tif 000021
４種類の異なるタンタルナノ粒子組成物についての臓器滞留データを以下の表２〜表４に示す。表２（ＰＨＳ−Ｔａ2Ｏ5、構造８）及び表３（ＺＭＳ−Ｔａ2Ｏ5、構造８）に記載したナノ粒子組成物は比較のためのものであり、表４に記載した本発明の実施例データで提供される造影剤の向上した性能を示している。
【００７０】
２−ジエチルホスファトエチルシラン−ＴａＯとしても知られているＰＨＳ−Ｔａ2Ｏ5は、理想構造８を有するナノ粒子を含むナノ粒子組成物であり、学術論文Ｉｎｖｅｓｔｉｇａｔｉｖｅ  Ｒａｄｉｏｌｏｇｙ  第４７巻、第１０号、１〜１０頁、２０１２（その開示内容は援用によって本明細書の内容の一部をなす。）に記載されているように調製した。
【００７１】
【化１３】
2015533779.tif 000022
双性イオン性メトキシシランＴａＯとしても記載されるＺＭＳ−Ｔａ2Ｏ5は理想構造９を有するナノ粒子を含むナノ粒子組成物であり、Ｐｒｅｃｌｉｎｉｃａｌ  Ａｓｓｅｓｓｍｅｎｔ  ｏｆ  ａ  Ｚｗｉｔｔｅｒｉｏｎｉｃ  Ｔａｎｔａｌｕｍ  Ｏｘｉｄｅ  Ｎａｎｏｐａｒｔｉｃｌｅ  Ｘ−ｒａｙ  Ｃｏｎｔｒａｓｔ  Ａｇｅｎｔ（ＡＣＳ  Ｎａｎｏ  ２０１２年７月２５日にオンラインで公開（ｈｔｔｐ：／／ｗｗｗ．ｎｃｂｉ．ｎｌｍ．ｎｉｈ．ｇｏｖ／ｐｕｂｍｅｄ／２２７６８７９５））という表題の学術論文（その開示内容は援用によって本明細書の内容の一部をなす。）に記載されているように調製した。
【００７２】
【化１４】
2015533779.tif 000023
【００７３】
【表５】
2015533779.tif 000024
表２〜表５に示すデータは、ＣＺ２ナノ粒子組成物（表４、理想構造５）の向上した性能を例証している。同じ粒径にもかかわらず、種類の異なるナノ粒子組成物は大きく異なる臓器滞留プロファイルを示す。ＣＺ２ナノ粒子組成物は、対照ナノ粒子組成物ＰＨＳ−Ｔａ2Ｏ5及びＺＭＳ−Ｔａ2Ｏ5よりも格段に高い臓器クリアランス率を示すとともに、ナノ粒子組成物ＣＺ１よりも優れた性能を示し、トリアルコキシシランＩａに対応する三級アミン含有トリオキシシランリガンドを実質的に又は比較的低レベルしか含まない本発明の実施形態に関して臨床的安全性及び有用性が向上している蓋然性が高いことを示唆している。トリアルコキシシラン１に対応するトリオキシシランリガンドを有意な割合（即ち５０％）で含むナノ粒子組成物ＣＺ１（理想構造１０）は、臓器滞留試験を１５００ｍｇ／ｋｇのレベルでうまく行えないほど毒性が高かった。
【００７４】
以上の実施例は、本発明の特徴の幾つかを例証するための例示にすぎない。添付の特許請求の範囲は考えられる限り広い範囲で本発明を特許請求するものであり、本明細書に記載した実施例は多種多様な実施形態から選択された実施形態を例示している。したがって、添付の特許請求の範囲は本発明の特徴を例示するために用いた実施例の選択によって限定されるべきでない。特許請求の範囲で用いる「含む」という用語は、論理的には、例えば特に限定されないが「から実質的になる」及び「からなる」のような様々な定義の異なる語句も包含して意味する。必要に応じて範囲を記載したが、これらの範囲は部分範囲を包含する。これらの範囲内での変動は当業者には自明であろうし、また未だ公表されていなくてもこれらの変動は可能であれば添付の特許請求の範囲に包含されると解すべきである。また、科学及び技術の進歩によって、言語の不正確さのために現在では想定されていない均等物及び代替物が可能になることも予想されるが、これらの変形例も可能であれば添付の特許請求の範囲に包含されると解すべきである。
【国際調査報告】
2015533779.tif 000030
2015533779.tif 000031